고유 점도 가 0 . 32 dL / g 인 PLA ( Poly lactic acid ) 3 . 68 g 과 라사 길 린 0 . 32 g 을 디 클로로메탄 ( 비등점 : 39 . 6 ℃) 6 . 834 g 용해 시켜 제 1 분산상 ( Polymer conc . : 35 %) 을 제조 하 였 다 . 또한 계면 활성제 로서 폴리비닐 알코올 을 사용 하 여 연속 상 인 폴리비닐 알코올 수용액 ( 농도 : 1 . 0 w / v %) 800 ml 를 제조 하 였 다 . 이어서 , 상기 제조 된 제 2 분산상 을 10 ℃ 로 유지 된 상기 폴리비닐 알코올 수용액 에 순차 적 으로 혼합 한 후 고속 교반 하 여 액적 을 형성 하 였 다 . 그 후 , 미립 구 를 포함 하 는 연속 상 을 40 ℃ 에서 약 4 시간 동안 교반 하 여 상기 미립 구로 부터 디 클로로메탄 을 증발 시킨 후 , 증류수 로 3 회 세척 하 여 폴리비닐 알코올 을 제거 하 고 습식 여 과 하 였 다 . 이어서 , 상기 여과 된 미립 구 를 상온 조건 에서 진공 건조 시켜 미립 구 내 에 잔존 하 는 수분 및 디 클로로메탄 을 증발 시킴 으로써 , 라사 길 린 함유 미립 구 를 수득 하 였 다 .